ЦЕЛЛЮЛОЗНЫЕ ПЛЕНКИ ПО МЕНЬШЕЙ МЕРЕ С ОДНОЙ ГИДРОФОБНОЙ ИЛИ МЕНЕЕ ГИДРОФИЛЬНОЙ ПОВЕРХНОСТЬЮ

1. Целлюлозная пленка, содержащая
материал на основе целлюлозной нити без химической модификации,
где пленка имеет по меньшей мере одну поверхность с углом θ смачивания со значением в пределах диапазона от 55° до 100°.
2. Пленка по п. 1, где материал на основе целлюлозной нити получен из диспергированной водной суспензии целлюлозных нитей, полученных в результате многопроходного рафинирования при высокой консистенции беленой крафт-целлюлозы из древесины северных хвойных пород (NBSK) и/или термомеханической целлюлозы (ТМР).
3. Целлюлозная пленка по п. 2, где значение угла θ смачивания составляет от 60° до 100°.
4. Целлюлозная пленка по п. 2, где значение угла θ смачивания составляет от 70° до менее чем 90°.
5. Целлюлозная пленка по п. 2, где значение угла θ смачивания составляет от 80° до менее чем 90°.
6. Целлюлозная пленка по п. 2, где значение угла θ смачивания составляет от 85° до менее чем 90°.
7. Способ получения целлюлозной пленки по меньшей мере с одной поверхностью с углом (θ) смачивания в пределах диапазона от 55 до 100°, при этом способ включает
получение водной суспензии целлюлозных нитей без химической модификации,
осуществление контакта суспензии с гидрофобным материалом-подложкой с получением пленки и
удаление воды из пленки.
8. Способ по п. 7, где гидрофобный материал-подложка представляет собой полимер, полученный по меньшей мере из одного незамещенного или замещенного алкена формулы,
1
2
R-CH=CH-R,
1
2
где R и R независимо представляют собой водород (Н), незамещенную или замещенную С1-С12алкильную группу или незамещенную или замещенную С6-С14арильную группу.
9. Способ по п. 7, где гидрофобный материал-подложка представляет собой гидрофобный полимер этилена, выбранный из группы, состоящей из поли(этилена) (РЕ), поли(этилена) низкой плотности (LDPE), поли(этилена) высокой плотности (HDPE), поли(этилена) сверхнизкой плотности (ULDPE) и их комбинаций.
2
3
2
2
3
2
10. Способ по п. 7, где гидрофобный материал-подложка представляет собой гидрофобный полимер пропилена, СН=СНСН, или 4-метил-1-пентена, СН=СНСНСН(СН), или гидрофобный сополимер двух - трех алкенов, выбранных из этилена, пропилена и 4-метил-1-пентена (РМР).
11. Способ по любому из пп. 7-10, дополнительно включающий обработку пленки парами с применением неполярного или полярного апротонного растворителя.
12. Способ по п. 11, где неполярный растворитель представляет собой по меньшей мере один из толуола и гексана.
13. Способ по п. 11, где полярный апротонный растворитель представляет собой по меньшей мере один из ацетона и этилацетата.
14. Способ по п. 7, где суспензия имеет концентрацию целлюлозных нитей в пределах диапазона от 0,001% до 10,0%.
15. Способ по п. 14, где концентрация целлюлозных нитей находится в пределах диапазона от 0,005% до 5,0%.
16. Способ по п. 14, где концентрация целлюлозных нитей находится в пределах диапазона от 0,01% до 2,0%.
17. Способ по любому из пп. 7-10, где суспензия дополнительно содержит добавки для регуляции рН и/или проводимости.
18. Способ по п. 17, где добавки дополнительно включают водорастворимые соединения или водорастворимые полимеры, выбранные из группы, состоящей из поли(метакриловой) кислоты и/или натриевой соли поли(метакрилата).
19. Способ по п. 18, где добавки характеризуются концентрацией в пределах диапазона от 0,0% до 10,0 вес. % по отношению к целлюлозным нитям.
20. Способ по любому из пп. 7-10, где удаление воды из пленки осуществляют посредством выпаривания воды при температуре окружающей среды (20°С) или при более высокой температуре (>20°С и ≤100°С) с применением вакуума или без него.
21. Способ по любому из пп. 7-10, где удаление воды из пленки осуществляют посредством осуществления контакта суспензии с проницаемым гидрофобным твердым материалом-подложкой.
22. Способ по любому из пп. 7-10, где водную суспензию целлюлозных нитей без химической модификации получают в результате многопроходного рафинирования при высокой консистенции беленой крафт-целлюлозы из древесины северных хвойных пород (NBSK) и/или термомеханической целлюлозы (ТМР).